(57)【特許請求の範囲】
【請求項１】
表面層、裏面層、及び両層間に配置され吸水性材料を含有する吸収層を具備する生理用ナプキンであって、該吸水性材料中に、遠心保持量が５〜１８ｇ／ｇ、ボルテックス法による吸水速度が２５秒以上である吸水性ポリマーを含有し、
下記手順１〜３に従って血液が注入され水洗いされた後の該血液によって赤色に染まった赤色部分の赤色度合いａ*値が、７以下である生理用ナプキン。
手順１：生理用ナプキンの表面層側から該生理用ナプキンに血液１２ｇを注入し、室温２５℃の環境下で３０分間放置後、水温２５℃、硬度５°ＤＨの水で該生理用ナプキンを３分間洗浄し、しかる後、該生理用ナプキンを手で絞り、ナプキン内部に含まれている水を可能な限り絞り出す。
手順２：前記手順１で得られた湿潤状態の生理用ナプキンの表面層側における、血液によって赤色に染まった赤色部分の最も赤みの強い点５箇所について、分光色差計を用いて赤色度合いａ*値を測定する。
手順３：前記手順２で得られた５つの測定値から最大値及び最小値を除いた３つの測定値の平均を、生理用ナプキンの赤色度合いａ*値とする。
【請求項２】
前記吸水性ポリマーの遠心保持量が５〜１４ｇ／ｇである請求項１記載の生理用ナプキン。
【請求項３】
前記吸水性材料の含有量が前記吸収層の全質量に対して９０質量％以上である、請求項１又は２記載の生理用ナプキン。
【請求項４】
前記生理用ナプキンに含有されている全ての吸水性ポリマーのうち、粒径２５０μｍ未満の吸水性ポリマーの含有量が２０質量％未満である、請求項１〜３の何れか一項に記載の生理用ナプキン。
【請求項５】
金属イオン捕捉剤を含む、請求項１〜４の何れか一項に記載の生理用ナプキン。
【請求項６】
前記吸収層中の吸水性ポリマーは、２．０ｋＰａの加圧下での通液速度が５０ｍｌ／分以上である請求項１〜５の何れか一項に記載の生理用ナプキン。
【発明の詳細な説明】
【技術分野】
【０００１】
本発明は生理用ナプキンに関する。
【背景技術】
【０００２】
インドネシア、マレーシア等を主な居住圏とするマレー民族に代表される一部の人々は、使用済みの生理用ナプキンを水で洗浄し、吸収した経血等を洗い流してから廃棄する習慣がある。従来、マレー民族居住圏で主に使用されてきた生理用ナプキンは、布製のナプキン（例えば、特許文献１〜３）や、パルプ繊維を主体とし、吸水性ポリマーを含まない吸収性材料で構成されたものであり、このため水洗いが可能であり、吸収した経血等を水で洗い流すことができるものであった。
【０００３】
しかし、このような生理用ナプキンは、経血の吸収・保持性能が劣るため、例えば吸収性材料表面に吸収された体液が滲み出すいわゆる液戻りを起こすおそれがある。そこで、吸水性ポリマーを含んでいない従来の水洗い可能な生理用ナプキンにおいては、パルプ繊維を多量に使用することで吸収性能の不足を補っている。しかしこのような生理用ナプキンはパルプ繊維の嵩高さのために厚くなってしまい、特に折り畳まれ包装されている状態で嵩張りやすくて、持ち歩きに不便であると共に、装着感が悪い。
【０００４】
現在のところ、上述したナプキンの水洗いに関する問題を提起した先行技術文献を本出願人は見出していない。しかし、ナプキンの洗浄習慣がある人々は、上述の居住圏以外の地域にも存在すると考えられ、吸水性ポリマーを含有し、薄く且つ水洗いが容易な生理用ナプキンは、広い地域で女性のライフスタイルに大きな影響を与える潜在性を秘めていると考えられる。
【０００５】
【特許文献１】特開２００６−２８８６８１
【特許文献２】特開２００１−３５３１８２
【特許文献３】特開２００４−３３７２０４
【発明の開示】
【発明が解決しようとする課題】
【０００６】
従って、本発明の目的は、吸水性ポリマーを含有しながらも水洗いが容易な生理用ナプキンを提供することにある。
【課題を解決するための手段】
【０００７】
本発明は、表面層、裏面層、及び両層間に配置され吸水性材料を含有する吸収層を具備する生理用ナプキンであって、該吸水性材料中に、遠心保持量が５〜２５ｇ／ｇ、ボルテックス法による吸水速度が２５秒以上である吸水性ポリマーを含有する生理用ナプキンを提供することにより、前記目的を達成したものである。
【発明の効果】
【０００８】
本発明の生理用ナプキンは、吸水性ポリマーが含有されているにもかかわらず、ナプキンが破けにくく水洗いが容易であり、ナプキンの経血の赤みを除去できるので、使用後のナプキンを水で洗浄してから廃棄する習慣がある人々に好適である。また、本発明の生理用ナプキンは、吸水性ポリマーを含んでいるため、液戻りが有効に抑制できるなど、吸収性能が良い。更に、厚みを薄く設計することが可能であるため、嵩張らず、携帯性及び装着感に優れたナプキンを得ることができる。
【発明を実施するための最良の形態】
【０００９】
以下、本発明の生理用ナプキンを、その好ましい一実施形態に基づき図面を参照しながら説明する。図１には、本実施形態の生理用ナプキンの平面図が示されている。図２は図１におけるＸ−Ｘ線断面図である。
【００１０】
本実施形態の生理用ナプキン１（以下、ナプキン１とも呼ぶ）は、表面層と裏面層を有し、両層間には吸水性材料を含有する吸収層を具備している。より具体的には、ナプキン１は図１に示すように縦長の形状をしており、液透過性の表面層としての表面シート２、液不透過性の裏面層としての裏面シート３、両シート２，３間には液保持性の吸収層４を具備している。尚、本明細書で「吸収層」とは１層又は複数の吸収構造体の層構造を指し、吸収層そのもの又は吸収層を被覆シートで包んだものを吸収体とも言う。以下、「吸収体４０」なる語句を用いることがあるが、吸収体４０は、吸収層４の略全体を被覆シートで包んでなる構造体を意味する。
【００１１】
図２に示すように、表面シート２は、縦長の吸収層４の肌当接面（上面）の全域を被覆し、裏面シート３は、吸収層４の非肌当接面の全域を被覆している。表面シート２及び裏面シート３には、吸収層４の周縁部から外方に延出した部分において、エンドシールが施されており、エンドシール部６が形成されている。裏面シート３の非肌当接面上には粘着剤が塗布されて、ナプキン１をショーツ等に固定するための固定部（図示せず）が形成されている。
表面シート２は、従来公知のものと同様の材料から構成することができ、例えば親水性の不織布や開孔フィルム等が用いられる。裏面シート３は、例えば液不透過性のフィルムシートから構成されており、この液不透過性のフィルムシートは水蒸気透過性を有していてもよい。
尚、本明細書において、「肌当接面」は、ナプキン着用時に着用者の肌側に向けられる面であり、「非肌当接面」は、ナプキン着用時に下着側（着用者の肌側とは反対側）に向けられる面である。また、「長手方向」は、ナプキン又は各種部材の長辺方向に沿う方向（図１中では上下方向）であり、「幅方向」は、長手方向と直交する方向である。
【００１２】
本実施形態の吸収層４は、薄型の、吸水性ポリマー及び繊維を含有する吸収性シート４ａ、４ｂが積層された構成を有している。より具体的には、２枚の吸収性シート４ａが重ね合わされて積層体とされ、更に該積層体の上下面それぞれに別の吸収性シート４ｂが重ね合わされて、４枚の吸収性シートの積層体からなる吸収層４が形成されている。吸収性シート４ａと吸収性シート４ｂとは、組成は同じで寸法のみが異なっており、吸収体４の内方に位置する吸収性シート４ａの方が、外方に位置する吸収性シート４ｂよりも平面視における寸法（長手方向及び幅方向の長さ）が小さい。吸収層４が斯かる構成を有していることにより、ナプキンの着用中に吸収体がヨレにくく、且つ、ナプキンの洗浄時に吸収体が偏りにくく、絞り易い。
【００１３】
前記吸収性シートとしては、例えば、特開平９−１５６０１４号公報の［発明の実施の形態］に記載された吸収性シートが挙げられる。また、薄い紙と紙の間に粘着剤や湿潤時の粘着性によってポリマーを固定したシート、メルトブロー不織布製造時にポリマーを散布して不織布化と同時にポリマーを固定化したシート、繊維集合体に直接ポリマーを重合・固定化したシート等が、薄型の吸収性シートとして好ましく用いられる。
【００１４】
吸収層４に含有される吸水性ポリマーには、遠心保持量が５〜２５ｇ／ｇ、ボルテックス（Vortex）法による吸水速度が２５秒以上である吸水性ポリマー（以下、低吸水性ポリマーとも呼ぶ）が含まれている。尚、本発明においてはボルテックス法による吸水速度の評価を、時間を測定することで評価しているため、測定時間が長いほど吸水速度が遅いとみなされる。
このような遠心保持量が特定範囲内にあり且つ比較的吸水速度の遅い低吸水性ポリマーが吸収性材料中に含有されていると、従来インドネシアで使用されているような吸水性ポリマーを含まないナプキンと比較して十分良好な吸収性能を有し、薄型化が可能であり、しかも水洗いによって赤み除去が容易な薄型のナプキンを得ることが可能となる。前記  遠心保持量及び前記吸水速度は、それぞれ下記測定方法によって測定される。
【００１５】
＜遠心保持量の測定方法＞
飽和吸水量の測定は、ＪＩＳ  Ｋ  ７２２３（１９９６）に準拠して行う。ナイロン製の織布（メッシュ開き２５５、三力製作所販売、品名：ナイロン網、規格：２５０×メッシュ巾×３０ｍ）を幅１０ｃｍ、長さ４０ｃｍの長方形に切断して長手方向中央で二つ折りにし、両端をヒートシールして幅１０ｃｍ（内寸９ｃｍ）、長さ２０ｃｍのナイロン袋を作製する。測定試料である吸水性ポリマー１．００ｇを精秤し、作製したナイロン袋の底部に均一になるように入れる。試料の入ったナイロン袋を、２５℃に調温した生理食塩水（０．９重量％塩化ナトリウム水）に浸漬させる。浸漬開始から３０分後にナイロン袋を生理食塩水から取り出し、１時間垂直状態に吊るして水切りした後、遠心脱水器（コクサン（株）製、型式H−１３０C特型）を用いて脱水する。脱水条件は、１４３Ｇ（８００ｒｐｍ）で１０分間とする。脱水後、試料の重量を測定し、次式に従って目的とする遠心保持量を算出する。
遠心保持量（ｇ／ｇ）＝（ａ’−ｂ−ｃ）／ｃ  ；式中、ａ’は遠心脱水後の試料及びナイロン袋の総重量（ｇ）、ｂはナイロン袋の吸水前（乾燥時）の重量（ｇ）、ｃは試料の吸水前（乾燥時）の重量（ｇ）を表す。測定は５回行い（ｎ＝５）、上下各１点の値を削除し、残る３点の平均値を測定値とした。
【００１６】
＜ボルテックス法による吸水速度の測定方法＞
１００ｍＬのガラスビーカーに、生理食塩水（０．９重量％塩化ナトリウム水）５０ｍＬとマグネチックスターラーチップ（中央部直径８ｍｍ、両端部直径７ｍｍ、長さ３０ｍｍで、表面がフッ素樹脂コーティングされているもの）を入れ、ビーカーをマグネチックスターラー（アズワン製HPS−１００）に載せる。マグネチックスターラーの回転数を６００±６０ｒｐｍに調整し、生理食塩水を攪拌させる。測定試料である吸水性ポリマー２．０ｇを、攪拌中の食塩水の渦の中心部で液中に投入し、ＪＩＳ  Ｋ  ７２２４（１９９６）に準拠して該吸水性ポリマーの吸水速度（秒）を測定する。具体的には、吸水性ポリマーのビーカーへの投入が完了した時点でストップウォッチをスタートさせ、スターラーチップが試験液に覆われた時点（渦が消え、液表面が平らになった時点）でストップウォッチを止め、その時間（秒）をボルテックス法による吸水速度として記録する。測定はｎ＝５測定し、上下各１点の値を削除し、残る３点の平均値を測定値とした。尚、これらの測定は２３±２℃、湿度５０±５％で行い、測定の前に試料を同環境で２４時間以上保存した上で測定する。
【００１７】
低吸水性ポリマーの遠心保持量は５〜２５ｇ／ｇである。遠心保持量がこの範囲にあると、着用中に経血を有効に吸収するので長時間使用でも漏れを有効に防ぐことが可能になるとともに、ナプキンの薄型化が可能になる。特に５〜２０ｇ／ｇ、とりわけ１０〜２０ｇ／ｇであると、ナプキン１における経血の吸収保持容量と水洗い後の赤み除去とのバランスが一層良くなり、薄くても吸収性能が高く、水洗い時に破けにくく水洗い容易なナプキンが得られやすい。
【００１８】
低吸水性ポリマーのボルテックス法による吸水速度は２５秒以上である。このような吸水速度の吸水性ポリマーを用いると、水洗い時に吸水性ポリマーが急激に膨潤することを防ぐことによって破けの発生を防止することが可能となる。前記吸水速度は２５〜６０秒、特に３０〜６０秒であることが好ましい。前記吸水速度が当該範囲にあると、着用中の経血の漏れが一層効果的に防止されると共に、水洗い時にナプキンに過度な力をかけなくてもナプキンの赤みが容易に除去されるようになることから、水洗い中のナプキンの破れが一層生じ難くなる。
【００１９】
遠心保持量及びボルテックス法による吸水速度がそれぞれ前記範囲内にある低吸水性ポリマーは、例えば、従来の吸水性ポリマーにその表面架橋度が適度に高まるような処理を施すことによって得ることができる。より具体的には、従来と同様にして製造した吸水性ポリマーに対して改めて架橋処理を施すことにより、前記低吸水性ポリマーを得ることができる。
【００２０】
前記低吸水性ポリマーの材料としては、ポリアクリル酸ソーダ、（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物、ポリアクリル酸カリウム、並びにポリアクリル酸セシウム等が挙げられ、これらの１種を単独で又は２種以上を混合して用いることができる。
また、前記低吸水性ポリマーの形状としては、粒子状、繊維状のもの等が挙げられる。粒子状の吸水性ポリマーには、その形状の違いから、不定形タイプ、塊状タイプ、俵状タイプ、球状凝集タイプ、球状タイプ等があるが、何れのタイプも用いることができる。
【００２１】
上述した低吸水性ポリマーによる作用効果をより確実に奏させるようにする観点から、吸収層４に含有されている全ての吸水性ポリマーの全質量に対して、低吸水性ポリマーの含有量は８０質量％以上、更に９０質量％以上、特に１００質量％であることが好ましい。ナプキン１に含有されている吸水性ポリマーの全てが低吸水性ポリマーであると、作用効果の点で理想的である。
【００２２】
吸収層４中の吸水性ポリマー（低吸水性ポリマーを含む吸収層中の全ての吸水性ポリマー）は、２．０ｋＰａの加圧下での通液速度（以下、「加圧下通液速度」とも言う）が５０ｍｌ／分以上であることが、水洗い時の赤み除去が容易になるので好ましい。これは、洗浄作業中（例えばもみ洗いを繰り返す中）において、吸液で飽和膨潤した吸水性ポリマー同士が付着することによる液の通過阻害が起き難くなることで、吸水性ポリマー間に残った血液の洗浄性が促進されることに起因すると考えられる。赤み除去容易性と、経血の吸収速度向上の観点から、加圧下通液速度は特に５０〜３０００ｍｌ／分、更に８０〜２５００ｍｌ／分が好ましい。特に、パルプに対して吸水性ポリマーの比率が高い薄型のナプキンにおいて好適である。
【００２３】
加圧下通液速度は、以下の手順で２．０ｋＰａで測定される。この測定は２３±２℃、相対湿度５０±５％で行い、測定の前に試料を同環境で２４時間以上保存した上で測定する。
（加圧下通液速度の測定方法）
１００ｍＬのガラスビーカーに、測定試料である吸水性ポリマー０．３２±０．００５ｇを膨潤するに十分な量の生理食塩水（０．９重量％塩化ナトリウム水）、例えば吸水性ポリマーの飽和吸収量の５倍以上の生理食塩水に浸して３０分間放置する。
別途、垂直に立てた円筒（内径２５．４ｍｍ）の開口部の下端に、金網（目開き１５０μｍ、株式会社三商販売のバイオカラム焼結ステンレスフィルター３０ＳＵＳ）と、コック（内径２ｍｍ）付き細管（内径４ｍｍ、長さ８ｃｍ）とが備えられた濾過円筒管を用意し、コックを閉鎖した状態で該円筒管内に、膨潤した測定試料を含む上記ビーカーの内容物全てを投入する。次いで、目開きが１５０μｍで直径が２５ｍｍである金網を先端に備えた直径２ｍｍの円柱棒を濾過円筒管内に挿入して、該金網と測定試料とが接するようにし、更に測定試料に２．０ｋＰａの荷重が加わるようおもりを載せる。この状態で１分間放置した後、コックを開いて液を流し、濾過円筒管内の液面が６０ｍＬの目盛り線から４０ｍＬの目盛り線に達する（つまり２０ｍＬの液が通過する）までの時間（Ｔ１）（秒）を計測する。計測された時間Ｔ１（秒）を用い、次式から２．０ｋＰａでの通液速度を算出する。尚、式中、Ｔ０（秒）は、濾過円筒管内に測定試料を入れないで、生理食塩水２０ｍｌが金網を通過するのに要する時間を計測した値である。
通液速度（ｍｌ／ｍｉｎ）＝２０×６０／（Ｔ１−Ｔ０）
上記式で得られた値を円筒内の膨潤した吸水性ポリマー層の厚みで除して、２０ｍｍあたりの値に換算して加圧下通液速度とする。測定は５回行い（ｎ＝５）、上下各１点の値を削除し、残る３点の平均値を測定値とした。
通液速度の更に詳細な測定方法は特開２００３−２３５８８９号公報の段落０００８及び０００９に記載されている。測定装置は同公報の図１及び図２に記載されている。
【００２４】
尚、本明細書において、「質量」は、特に断りがない限り、「乾燥時の質量」を意味する。ナプキン及びナプキンの構成部材についての「乾燥時の質量」は、以下のようにして測定する。
乾燥時の質量の測定方法：測定対象物を温度２５℃、湿度３０％の恒温高湿状態の環境下に２４時間放置した後、該環境下にて質量を測定し、その測定値を、測定対象物の「乾燥時の質量」とする。
【００２５】
吸収層４中における前記低吸水性ポリマーの含有量は、吸収層４の全質量に対して、２〜６０質量％、特に５〜５０質量％とすることが、ナプキン１の着用中の柔らかさと吸収性能とのバランスの面で好ましい。特に、ナプキン１を、厚み（７ｇ／ｃｍ2荷重下における厚み）が２．５ｍｍ以下の超薄型とする場合には、低吸水性ポリマーの前記含有量は、２０〜６０質量％、特に３０〜５５質量％とすることが、薄さと吸水性能とのバランスの面で好ましい。
また、吸収層４における吸水性ポリマー（低吸水性ポリマーを含む吸収層中の全ての吸水性ポリマー）の分布量は、好ましくは５〜１８０ｇ／ｍ2、更に好ましくは１０〜１６０ｇ／ｍ2である。
【００２６】
吸収層４に含有されている全ての吸水性ポリマーのうち、粒径２５０μｍ未満の吸水性ポリマーの含有量は、２０質量％未満、特に１５質量％未満であることが、長時間の着用時においてナプキン１内への液の吸収時間が短く、漏れが生じにくくなると共に、赤みが除去されやすくなるので好ましい。
また、粒径２５０μｍ未満の吸水性ポリマーの含有量が上記範囲にあることに加えて、更に、粒径１５０μｍ未満の吸水性ポリマーの含有量が５質量％未満、特に３質量％未満であると、上記効果がより確実に奏されるようになるので好ましい。
【００２７】
前記の「粒径２５０μｍ未満の吸水性ポリマーの含有量」及び「粒径１５０μｍ未満の吸水性ポリマーの含有量」は、それぞれ下記＜粒径分布の測定方法＞によって測定される。尚、下記測定方法から明らかなように、ここでいう、「粒径２５０μｍ未満あるいは１５０μｍ未満の吸水性ポリマー」は、球状あるいは球状に近い粒状の形状を有する吸水性ポリマーに限定されるものではなく、吸水性ポリマーの形状は問わない。
【００２８】
＜粒径分布の測定方法＞
ナプキン１（吸収層４）に含有されている全ての吸水性ポリマーを、ＪＩＳ  Ｚ  ８８０１で規定された目開き２５０、１５０の２種類の標準篩（例えば東京スクリーン社製の標準篩）及び受け皿を、目開き２５０の篩を最上位にして垂直方向にこの順で配し、目開き２５０の篩上に、ナプキン１（吸収層４）に含有されている吸水性ポリマーを載せ、振とう機（例えばレッチェ社製、ＡＳ２００型）を用いて篩分けする。振とう条件５０Ｈｚ、振幅０．５ｍｍ、振とう時間１０分間とする。篩い分け作業後、「粒径２５０μｍ以上の吸収性ポリマー」は目開き２５０の篩上に、「粒径２５０μｍ未満の吸水性ポリマー」は、目開き２５０の篩下、つまり、目開き１５０の篩上及びその下の受け皿上に、「粒径１５０μｍ未満の吸水性ポリマー」は目開き１５０の篩を通過して受け皿上にあるものをそれぞれ意味する。篩い分けは３回行い、３回の平均値を各篩上の重量とした。得られた各篩上の重量を全重量に対する重量百分率として計算し、各粒径の存在比率を算出した。
【００２９】
ナプキン１は、上述した低吸水性ポリマーを含有していることにより、薄型にすることが可能である。ナプキン１の厚みは、１〜１０ｍｍ、特に１〜７ｍｍ、更に１．５〜５．５ｍｍであることが、着用中の漏れを防ぎながらも違和感がなく、携帯に便利であることから好ましい。ここでいうナプキンの厚みは、７ｇ／ｃｍ2荷重下におけるナプキンの厚みを意味し、次の方法によって測定される。
【００３０】
＜厚みの測定方法＞
測定対象の製品（ナプキン）の全体を、表面シート側を上にして平らな場所にシワや折れ曲がりがないように載置し、吸収体が配されている領域の上面に、７ｇ／ｃｍ2の荷重を掛け、その状態下での厚みを測定する。厚みの測定には、厚み計 PEACOCK DIAL UPRIGHT GAUGES R5-C(OZAKI MFG.CO.LTD.製）を用いる。このとき、厚み計の先端部と製品との間の測定部分にプレート（厚さ５ｍｍ程度のアクリル板）を配置して、荷重が７ｇ／ｃｍ2となるようにプレートの大きさを調整する。プレートの形状は、円形又は正方形とする。
【００３１】
吸収層４に含有される繊維としては、当該技術分野において通常用いられているものを適宜用いることができる。例えば、木材パルプや植物パルプ等の天然繊維、キュプラやレーヨン等の再生繊維、アセテート等の半合成繊維、ポリオレフィン類、ポリアミド類、ポリエステル類等の合成繊維等が挙げられ、これらの１種を単独で又は２種以上を混合して用いることができる。
【００３２】
ナプキンの水洗い時に、ナプキンに付着した血液が素早く流出しやすいという観点から、吸収層４に含有される繊維として、ポリオレフィン類等の合成繊維に親水化処理を施したもの（親水性合成繊維）又は前記天然繊維に、架橋処理を施した架橋パルプを含むことが好ましい。
吸収層４に含有されている全繊維に占める、前記親水性合成繊維と前記架橋パルプとの合計の割合は、好ましくは２０〜１００重量％、更に好ましくは３５〜８０重量％である。また、前記親水性合成繊維と前記架橋パルプとの含有重量比（親水性合成繊維／架橋パルプ）は、好ましくは１００／０〜２０／８０、更に好ましくは９０／１０〜３５／６５である。
合成繊維の親水化処理の方法としては、例えば、合成繊維に親水性物質を練りこむ方法、合成繊維の表面を界面活性剤により親水化処理する方法が挙げられる。尚、吸収層４に含有される繊維として前記親水性合成繊維を用いる場合、該繊維が全て上述の天然繊維又は再生繊維である場合に比べ、吸収性能の低下が懸念されるため、吸水性ポリマーの量を増量する（繊維が全て上述の天然繊維又は再生繊維である場合における吸水性ポリマーの含有重量に対して、好ましくは１．２〜２倍）等の対策をとることが好ましい。
【００３３】
吸収層４中における繊維の含有量は、吸収層４の全質量に対して、好ましくは４０〜９８質量％、更に好ましくは４５〜９５重質量％である。厚み（７ｇ／ｃｍ2荷重下における厚み）２．５ｍｍ以下の超薄型ナプキンの場合には、４０〜８０質量％、特に４５〜７０質量％であることが好ましい。
【００３４】
吸収層４は、主に吸水性材料（本実施形態では吸水性ポリマー及び繊維）から構成される。吸水性材料は、そのもの自身が液保持する物だけでなく、間隙に液保持するものも含む。吸収層４中における吸水性材料の含有量は、吸収層４の全質量に対して、好ましくは９０質量％以上、更に好ましくは９５質量％である。
吸収層４中における吸水性材料の含有量は、吸水性能の点では１００質量％であることが好ましいが、吸収層４には吸収性材料の他に、必要に応じ、吸湿剤、消臭剤、金属イオン捕捉剤等を含有させることが可能である。吸湿剤としてはシリカゲル等が挙げられ、消臭剤としては活性炭、活性白土、銀含有化合物等が挙げられる。中でも、金属イオン捕捉剤は、ナプキンの水洗いによる経血に起因する赤みの除去に有効である。以下、金属イオン捕捉剤について説明する。
【００３５】
金属イオン捕捉剤としては、例えば、エチレンジアミン四酢酸（ＥＤＴＡ）四ナトリウム、ニトリロ三酢酸（ＮＴＡ）三ナトリウム、ジエチレントリアミン五酢酸（ＤＴＰＡ）五ナトリウム、ヒドロキシエチルエチレンジアミン三酢酸（ＨＥＤＴＡ）三ナトリウム、L-グルタミン酸二酢酸（ＧＬＤＡ）四ナトリウム等のアミノカルボン酸塩系金属イオン捕捉剤；ヒドロキシエチリデンジホスホン酸（ＨＥＤＰ）四ナトリウム等のホスホン酸塩系金属イオン捕捉剤；トリポリリン酸ナトリウム（ＳＴＰＰ）、ピロリン酸ナトリウム（ＴＳＰＰ）、ヘキサメタリン酸ナトリウム等の重合リン酸塩系金属イオン捕捉剤；ポリアクリル酸ナトリウム、アクリル酸／マレイン酸コポリマー等の高分子系洗剤用ビルダー；クエン酸三ナトリウム、クエン酸アンモニウム等その他有機系金属イオン捕捉剤；ゼオライト（結晶性アルミノ珪酸塩）、ケイ酸ナトリウム等の無機系金属イオン捕捉剤等が挙げられ、これらの１種を単独で又は２種以上を混合して用いることができる。これらの中でもエチレンジアミン四酢酸（ＥＤＴＡ）四ナトリウム、クエン酸三ナトリウム、トリポリリン酸ナトリウム、アクリル酸ナトリウム、ゼオライトが好まく、特にクエン酸三ナトリウムは、水溶性が高いことから、洗浄作業中に経血存在箇所へ移動し易く赤み除去効果が高い上、生分解性に優れる。また、クエン酸三ナトリウムは、経血中に含まれるヘモグロビンと吸水性ポリマーの親和性を弱めるのに有効で、赤み除去効果が高いので好ましい。
【００３６】
金属イオン捕捉剤をナプキン１に含有させる方法としては、例えば、固体（粉体）として散布する方法；水等の適当な溶媒に金属イオン捕捉剤を溶解、又は分散させて水溶液を得、該水溶液をナプキン１の所定箇所（金属イオン捕捉剤を含有させたい箇所）に噴霧あるいは塗布する方法等が挙げられる。
【００３７】
金属イオン捕捉剤の存在箇所としては、経血の吸液を効率よく行う観点から、上述した吸収層４の内部及びその周辺部位が挙げられる。吸収層内部としては、肌から最も遠い位置（裏面シート２に最も近い位置）に配された吸収性シート４ｂとその直上に位置する吸収性シート４ａとの間が好ましい。吸収層４の周辺部位としては、たとえば、１）吸収層４よりも肌当接面側（例えば表面シート２と吸収層４との間）、２）吸収層４よりも非肌当接面側（例えば吸収層４と裏面シート３との間）、３）吸収層４の周縁に沿った一定幅（好ましくは３〜１５ｍｍ幅）の領域、が含まれる。ナプキン１において、金属イオン捕捉剤は１箇所に存在していても良く、複数箇所に存在していても良い。
【００３８】
前記１）〜３）における「吸収層４」は、該吸収層４の略全体を被覆シートで包んでなる、「吸収体４０」に置き換えることができる。即ち、吸収層４の略全体が被覆シートで被覆されている場合、金属イオン捕捉剤１０は、該被覆シートによって被覆されていても良く、該被覆シートの外側（吸収体４０の外側）に配されていても良い。該被覆シートとしては、例えば親水性の繊維シート、穿孔フィルム等が用いられ、この親水性の繊維シートとしては、例えばティッシュペーパー等の紙や各種不織布を用いることができる。
【００３９】
特に好ましい金属イオン捕捉剤の存在箇所は、前記２）吸収層４（吸収体４０）よりも非肌当接面側の部位である。この場合には吸収した経血等を水で最もきれいに洗い流すことができた。
【００４０】
図３には、金属イオン捕捉剤の存在箇所として前記２）を採用した場合の一実施形態が記載されている。図３に示す実施形態においては、金属イオン捕捉剤１０は、吸収層４（吸収体４０）の非肌当接面に隣接配置された内部シート１１と裏面シート３との間に存している。図３では、説明容易のため、金属イオン捕捉剤１０が層を形成しているかのように記載されているが、実際には層を形成しているとは限らない。
内部シート１１の存在によって、吸収層４（吸収体４０）と金属イオン捕捉剤とが分け隔てられ、金属イオン捕捉剤が設計値以上に吸収層４（吸収体４０）内部へ侵入することが防止できる。内部シート１１としては、前記被覆シートと同様のものを用いることができる。内部シート１１の坪量は、好ましくは１０〜２０ｇ／ｍ2、厚みは、０．０５〜０．１５ｍｍである。
【００４１】
ナプキン１における金属イオン捕捉剤の含有量は、ナプキンから経血等をよりきれいに洗い流す観点から、ナプキン１に含有されている全吸水性ポリマー１００質量部に対して、好ましくは２５〜１２００質量部、更に好ましくは５５〜１０００質量部、特に好ましくは１００〜１０００質量部である。
【００４２】
ナプキン１は、簡単な水洗いによって経血による赤みを除去することが可能である。赤み除去の程度は、下記手順１〜３に従って血液が注入され水洗いされた後の、ナプキンにおける血液によって赤色に染まった赤色部分の赤色度合いａ*値で評価することが可能である。ａ*値が小さいほど、赤色部分の赤色の度合いが低く、血液が水洗いによってきれいに洗い流されていることを意味する。上述の如き構成を有するナプキン１は、ａ*値が７以下、好ましくは５以下にまで赤みを除去することが可能である。
【００４３】
手順１：生理用ナプキンの表面層側から該生理用ナプキンに血液１２ｇを注入し、２５℃の環境下で３０分間放置後、水温２５℃、硬度５°ＤＨの水で該生理用ナプキンを３分間洗浄し、しかる後、該生理用ナプキンを手で絞り、ナプキン内部に含まれている水を可能な限り絞り出す。
手順２：前記手順１で得られた湿潤状態の生理用ナプキンの表面層側における、血液によって赤色に染まった赤色部分の最も赤みの強い点５箇所について、分光色差計を用いて赤色度合いａ*値を測定する。
手順３：前記手順２で得られた５つの測定値から最大値及び最小値を除いた３つの測定値の平均を、生理用ナプキンの赤色度合いａ*値とする。
【００４４】
前記手順１〜３に従って得られたａ*値は、金属イオン捕捉剤を含有することによってナプキンが有するようになった被水洗能の優劣を評価する尺度となるものであり、ａ*値が小さいほど、赤色部分の赤色の度合いが低く、血液が洗浄によってきれいに洗い流されていることを意味する。金属イオン捕捉剤を含有しているナプキンであっても、ａ*値が７を越える場合には、吸収された経血等がきれいに洗い流されておらず、実用上充分な被水洗能を有しているとは言い難い。これに対し、上述の如き構成を有する本実施形態のナプキン１は、ａ*値が７以下であり、実用上充分な被水洗能を有している。
【００４５】
前記手順１〜３において、ナプキンに注入する血液としては馬の血液を用いる。より具体的には、（株）日本バイオテスト研究所製の馬脱繊維血液を用いる。この馬脱繊維血液の粘性は、東機産業（株）製の（Ｂ型）粘度計ＴＶＢ−１０Mによる測定（測定温度２５℃、ロータ  Lアダプタ）で、１５ｍＰａ・Ｓ未満である。
また、前記手順１〜３において、ナプキンの洗浄に用いる水としては、電気伝導度１μＳ／ｃｍ以下のイオン交換水に塩化カルシウムと塩化マグネシウムを溶解することにより調製される水で、カルシウムイオンとマグネシウムイオンとの含有比（カルシウムイオン：マグネシウムイオン）が７：３で且つドイツ硬度が５°ＤＨの水を用いる。
尚、使用済みの生理用ナプキンを水洗する習慣がある国の一つである、インドネシアの生活用水は、地域によってその硬度が異なるが、前記手順１〜３で用いるドイツ硬度５°ＤＨの水は、少なくともインドネシアの一部で使用されている生活用水と略同じである。
【００４６】
前記手順１において、血液を注入されたナプキンを洗浄前に３０分間放置する環境は、気温２５℃、湿度６０％とする。
ナプキンの洗浄は、手で行ない、「一方の手で１００ｇ程度の水をナプキンにかけ、他方の手で該ナプキンを絞る動作」を１０秒間に３回繰り返す。即ち、１０秒間に行う動作は、「水をかける→ナプキンを絞る→水をかける→ナプキンを絞る→水をかける→ナプキンを絞る」である。従って、前記手順１においてナプキンの３分間洗浄に使用する水の量は、水をかける動作1回で使用する水の量が上述したようにおよそ１００ｇであるので、およそ（１００×３×６×３＝）５４００ｇである。前記式において、１００×３は、１０秒間に使用する水の量、１００×３×６は、１分間に使用する水の量に相当する。
ナプキンに水をかけるときはビーカー等を利用し、水をかけている最中はナプキンを絞らないようにする。
手順１において、ナプキンを３分間洗浄した後で該ナプキンを手で絞るときの圧力、即ち、手の握力は、通常、１０〜１５ｋｇ程度である。
赤色部分の赤色度合いａ*値を測定する際は、外光が入らないように、測定サンプルと分光色差計とを隙間なく密接させる。分光色差計としては、日本分光製の簡易型分光色差計「ＮＦ３３３」（ペン型検出器）を用いることができる。
【００４７】
以下、本実施形態のナプキン１について、詳細に説明する。
ナプキン１の肌当接面側（表面シート２側）には、その長手方向左右両側部に、ナプキン１の長手方向へ延びる防漏溝５，５がそれぞれ形成されている。各防漏溝５は、表面シート２と吸収層４（吸収体４０）とが、表面シート２側からエンボス等の圧搾手段によって圧密化及び一体化されて形成されている。各防漏溝５は、ナプキン１の縦中心線に関してほぼ対称な形状になっている。各防漏溝５は、それらの前後端が互いに連結しており、これによって全体として閉じた形状をなしている。防漏溝５，５が形成されていることにより、ナプキン幅方向外方に流れる体液等が堰き止られ、ナプキン１の側部からの漏れ（横漏れ）が効果的に防止されると共に、洗浄時におけるナプキンの分解を抑えることができるため、洗浄操作がおこないやすく、血液の洗い流しが容易に行えるようになる。更に、防漏溝５，５が吸収層４（吸収体４０）の下部付近まで達していることが、洗浄時、吸収体全体に水がいきわたりやすく、且つ、吸収体が偏って血液が残留するのを防止するため好ましい。
【００４８】
ナプキン１の周縁部には、吸収層４（吸収体４０）の外方に離間した位置にエンドシール部６が形成されている。本実施形態におけるエンドシール部６は、表面シート２と裏面シート３を一体化して形成されている。より具体的には、本実施形態においては、表面シート２、裏面シート３は、吸収層４の周縁部から延出しており、その延出部分において互いに熱エンボス処理により接合されてエンドシール部６が形成されている。エンドシール部６は、ナプキン１の洗浄時（湿潤時）に吸収層４を構成する吸水性材料が流れ出すことを防止する効果がある。エンドシール部６には、吸収層４に用いられる水による膨潤等がおこる材料が配置されていないことが、洗浄時にエンドシール部の構成材料である各シート材料の分離をおこさない観点から好ましい。また、エンドシール部６は、シート材料の所定部位にホットメルト等の接着剤を配して熱エンボス処理によって形成されることが、シール部の柔軟性及び湿潤時のシール強度を向上・安定化させる観点からより好ましい。
【００４９】
本実施形態のナプキン１は、通常のこの種の生理用ナプキンと同様に下着に装着して使用する。
本実施形態のナプキン１は、上述した特定の吸水性ポリマー（低吸水性ポリマー）を含有しているため、実用上充分な吸収性能を有していながらも、水洗いが容易であり、使用後に該ナプキン１に付着した血液を水で洗い流すことが容易である。このため、使用後のナプキンを水で洗浄してから廃棄する習慣がある人々にとって好適に使用できる。
また、本実施形態のナプキン１は、吸水性ポリマーを含有しているため、厚みを薄く設計することが可能であり、嵩張らず、携帯性も装着感も優れたものとすることができる。
【００５０】
以上、本発明をその好ましい実施形態に基づき説明したが、本発明は前記実施形態に制限されない。
例えば、本発明の生理用ナプキンは、前記実施形態が具備していた防漏溝５、粘着部（図示せず）、ウイング部、後部フラップ部等を具備していなくても良い。ウイング部及び後部フラップ部は、何れも吸収体４０の長手方向両側縁それぞれからナプキン外方に延出する部分であり、通常、ウイング部はナプキン着用者の排泄部に対向配置される排泄部対向部に位置し、後部フラップ部は該ウイング部よりもナプキン長手方向の後方に位置する。
【実施例】
【００５１】
以下、本発明を実施例により更に具体的に説明するが、本発明は斯かる実施例に限定されるものではない。
【００５２】
以下に、本実施例で使用した吸水性ポリマーの合成方法を説明する。該合成方法は、吸水性ポリマーを合成する工程と、得られた吸水性ポリマーに架橋処理を施す工程とからなる。
〔吸水性ポリマーの合成〕
攪拌機、還流冷却管、モノマー滴下口、窒素ガス導入管、温度計を取り付けたSUS304製５Ｌ反応容器(アンカー翼使用)に分散剤としてポリオキシアルキレンエーテルリン酸エステル０．１％[対アクリル酸重量, 有効成分として]を仕込み、ノルマルヘプタン１５００ｍｌを加えた。窒素ガスの雰囲気下に攪拌を行いながら９０℃まで昇温した。
一方、２Ｌ三つ口フラスコ中に、８０％アクリル酸(東亞合成製、act.80.6%) とイオン交換水、４８％苛性ソーダ水溶液(旭硝子製、act.49.7%)から、モノマー水溶液としてのアクリル酸ナトリウム(72%中和品)１０００ｇを得た。このモノマー水溶液に、N−アシル化グルタミン酸ソーダ(味の素製、商品名アミソフトPS-11)０．２５ｇをイオン交換水４．４１ｇに溶解させたものを添加した後、５５０ｇ（以下、モノマー水溶液Ａという）、２５０ｇ（以下、モノマー水溶液Ｂという）、２５０ｇ（以下、モノマー水溶液Ｃという）に三分割した。
次いで、２，２'−アゾビス(２−アミジノプロパン)ジヒドロクロリド(和光純薬工業製、商品名V-50)０．０５ｇ、ポリエチレングリコール(花王製、K-PEG6000 LA)０．５ｇ、クエン酸アンモニウム鉄(III)(関東化学製)４ｇ、イオン交換水１０ｇを混合溶解し、開始剤（Ａ）溶液を調製した。また、過硫酸ナトリウム(和光純薬工業製)０．６ｇをイオン交換水１０ｇに溶解し、開始剤（Ｂ）溶液を調製した。さらに、クエン酸チタン水溶液(50%クエン酸と7.6%(TiO2)硫酸チタニル水溶液を20/27の重量比で混合)を調製した。
モノマー水溶液Ａに、開始剤（Ａ）溶液１２ｇを加えてモノマーＡを調製し、モノマー水溶液Ｂに、開始剤（Ｂ）溶液５ｇを加えてモノマーＢを調製し、モノマー水溶液Ｃに、開始剤（Ｂ）溶液５ｇとクエン酸チタン水溶液２ｇを加えてモノマーＣを調製した。
前述の５Ｌ反応容器内に、モノマー滴下口からマイクロチューブポンプを用いて、５分以上静置したモノマーＡ、モノマーＢ、モノマーＣの順で滴下し重合した。モノマー滴下終了後、脱水管を用いて共沸脱水を行い、吸水性ポリマー(ハイドロゲル)の含水率を調整した後、架橋剤としてエチレングリコールジグリシジルエーテル(ナガセケムテックス製, 商品名デナコールEX-810)０．４ｇをイオン交換水１０ｇに溶解したものを添加した。その後、６０％1−ヒドロキシエチリデン−1，1'−ジホスホン酸水溶液(ローディア製、商品名ブリクエストADPA-60A)１．６ｇを添加した。冷却後、ノルマルヘプタンを除去・乾燥させることにより吸水性ポリマーを得た。
【００５３】
〔吸水性ポリマーの架橋処理〕
上記〔吸水性ポリマーの合成〕に用いたものと同様の反応容器(アンカー翼使用)に、上記〔吸水性ポリマーの合成〕で得られた吸水性ポリマー５００重量部を仕込み、分散剤としてショ糖脂肪酸エステル(三菱化学フーズ製、商品名リョートーシュガーエステルS-770)２％[対吸水性ポリマー重量、有効成分として]を仕込み、シクロヘキサン１６００ｍｌを加えた。窒素雰囲気下、攪拌しながら、７５℃まで昇温した。
その後、滴下口から滴下ロートを用いて、イオン交換水３００ｍｌを滴下し、続いて、イオン交換水１０ｇに、架橋剤としてエチレングリコールジグリシジルエーテル(ナガセケムテックス製、商品名デナコールEX-810)を溶解したものを添加した。１．５時間還流させた後、シクロヘキサンを除去乾燥させることにより、架橋処理された吸水性ポリマーを得た。
【００５４】
〔合成例１〜５〕
前記の〔吸水性ポリマーの合成〕及び〔吸水性ポリマーの架橋処理〕に従った合成例１〜５により、架橋処理された５種類の吸水性ポリマーを得た。合成例１〜５は前記〔吸水性ポリマーの架橋処理〕における架橋剤の使用量のみが異なっており、合成例１では１ｇ、合成例２では１５ｇ、合成例３では２．５ｇ、合成例４では２５ｇ、合成例５では０．２５ｇ用いた。
【００５５】
合成例１〜５で得られた吸水性ポリマーの遠心保持量の測定を上述した測定方法に従って行った結果、合成例１は１８ｇ／ｇ、合成例２は１１ｇ／ｇ、合成例３は１４ｇ／ｇ、合成例４は７．５ｇ／ｇ、合成例５は２６ｇ／ｇであった。
また、合成例１〜５で得られた吸水性ポリマーのボルテックス法による吸水速度の測定を上述した測定方法に従って行った結果、合成例１は３３秒、合成例２は５３秒、合成例３は５４秒、合成例４は測定不能、合成例５は２９秒であった。ここで、測定不能とは、上述したボルテックス法による吸水速度の測定方法において、９０秒以上経過してもスターラーチップが試験液に覆われず（渦が消えて液表面が平らにならず）、吸水速度が測定できなかったことを意味する。
また、合成例１〜５で得られた吸水性ポリマーの２．０ｋＰａの加圧下での通液速度の測定を上述した測定方法に従って行った結果、合成例１は５２０ｍｌ／分、合成例２は２５００ｍｌ／分、合成例３は１１００ｍｌ／分、合成例４は１５０００ｍｌ／分、合成例５は３７０ｍｌ／分であった。
【００５６】
〔実施例１〕
繊維粗度０．３２ｍｇ／ｍ、繊維断面の真円度０．３０の架橋処理パルプ（Weyerhauser Paper製「High Bulk Additive ＨＢＡ−Ｓ」）７０重量部、及び繊維粗度０．１８、繊維断面の真円度０．３２の針葉樹クラフトパルプ（Skeena Cellulose Co.製「SKEENA PRIME」）３０重量部を水中に分散混合し、更に上記混合したパルプの乾燥重量１００部に対し、紙力補強剤（ポリアミドエピクロルヒドリン樹脂、日本ＰＭＣ（株）製、カイメンＷＳ−５７０）を樹脂成分で１重量部を水中に分散混合し、所定の濃度とした後、この分散混合液を湿式抄紙機のフォーミングパートで乾燥坪量が２５ｇ／ｍ2になるように繊維ウエブを形成した。次いで、該繊維ウエブをサクションボックスにより、乾燥繊維ウエブ１００重量部に基づき水分率１００重量部になるまで、繊維ウエブを脱水した。次いで、プレスパート直前で、脱水後の湿潤した繊維ウエブ上に、前記合成例１の吸水性ポリマー〔前記低吸水性ポリマー、遠心保持量１８ｇ／ｇ、ボルテックス法による吸水速度３３秒、粒径２５０μｍ未満の吸水性ポリマーの含有量１１．５質量％、粒径１５０μｍ未満の吸水性ポリマーの含有量２．５質量％〕を散布坪量３０ｇ／ｍ2でほぼ均一に散布した。次いで、上記繊維ウエブの吸水性ポリマー散布面に、繊維集合体として、上記繊維ウエブと同様の配合組成を有する、予め抄紙しておいた吸収紙（坪量２５ｇ／ｍ2）を重ね合わせ、かかる繊維ウエブと吸収紙との重ね合わせ体をドライヤーに導入し、１３０℃の温度にて乾燥、一体化することにより、内部に吸水性ポリマーが固定されている吸収性シートを得た。２枚の上記吸収性シート（長さ９０ｍｍ、幅３５ｍｍ）を重ね合わせた後、その上下に２枚の上記吸収性シート（長さ２００ｍｍ、幅７５ｍｍ） を配し、長手方向前後両端部を曲線状にカットして吸収層とした。
【００５７】
得られた吸収層の非肌当接面側に接着剤を塗布し、該接着剤を介して該吸収層の非肌当接面上に裏面シートを固定した。次いで、該吸収層の肌当接面の全面を表面シートで覆い、更に、該表面シートの肌当接面側に対して常法に従ってエンボス処理を施し、防漏溝を形成し、ナプキン前駆体を得た。こうして得られたナプキン前駆体の非肌当接面（裏面シートの外面）の所定箇所に粘着剤を塗布して粘着部を形成し、更に、表裏面シートそれぞれにおける吸収層の周縁部からの延出部分において常法に従ってエンドシールを施し、ナプキンを得た。このナプキンにおいて、表面シートは、エアスルー不織布（花王（株）製ロリエスーパースリムガードに使用の開孔シート）を使用し、裏面シートは厚み２５μｍのポリエチレン製フィルムを使用した。当該ナプキンは、概ね図１及び図２に示した構造である。こうして得られたナプキンを実施例１のサンプルとした。
【００５８】
実施例１のナプキンは、吸水性材料（吸水性ポリマー及び繊維）の含有量が吸収層の全質量に対して１００質量％であり、また、該ナプキン（吸収層）に含有されている吸水性ポリマーの全てが前記低吸水性ポリマーであり、また、吸収層中における前記低吸水性ポリマーの含有量は、該吸収層の全質量に対して４０質量％であった。
【００５９】
〔実施例２〜４〕
実施例１において、吸水性ポリマーを表１に示すもの（前記合成例２〜４の吸水性ポリマー）に変更した以外は実施例１と同様にしてナプキンを作製し、これらを実施例２〜４のサンプルとした。
【００６０】
〔実施例５〕
実施例１において、吸収層を以下のものに置換し、ナプキンの厚み（７ｇ／ｃｍ2荷重下における厚み）を５．５ｍｍとした以外は実施例１と同様にしてナプキンを作製し、これを実施例５のサンプルとした。
（実施例５の吸収層）
ホットメルト接着剤（東洋ペトロライト製Ｐ−６１８Ｂ）が塗布量５ｇ／ｍ2で塗布された坪量１６ｇ／ｍ2のティッシュペーパー（上側被覆シート）の該接着剤の塗布面上に、別途作製したパルプ繊維の繊維ウエブ（坪量２４０ｇ／ｍ2、幅７ｃｍ、長さ１７ｃｍ）を載置した。このティッシュペーパーは、繊維ウエブよりも寸法が大きい。次いで、繊維ウエブの上から、表１に示す吸水性ポリマー（前記合成例２の吸水性ポリマー）０．１３ｇを該繊維ウエブ全体に均一に散布した。更に、繊維ウエブの吸水性ポリマー散布面に、該繊維ウエブと同サイズでホットメルト接着剤が塗布量５ｇ／ｍ2で塗布された下側被覆シートとしてのティッシュペーパー（坪量１６ｇ／ｍ2）を、その接着剤の塗布面が該繊維ウエブと対向するように重ね、前記上側被覆シートにおける該繊維ウエブからの延出部分を該下側被覆シートの上面に巻き上げた後、該繊維ウエブの上下を反転させて、吸収層の略全体がティッシュペーパー（被覆シート）で被覆されてなる平面視において矩形形状の吸収層を得た。実施例５のナプキンの断面模式図（図２相当図）を図４に示す。図４中、符号４０は吸収体、符号４１は吸水性ポリマー、符号４２は繊維ウエブ、符号４３は上側被覆シート、符号４４は下側被覆シートである。
【００６１】
〔実施例６〕
実施例２において、吸収層と裏面シートとの間に金属イオン捕捉剤としてクエン酸三ナトリウム１ｇ（ナプキンに含有されている全吸水性ポリマー１００質量部に対して９４質量部）を散布した以外は実施例２と同様にしてナプキンを作製し、これを実施例６のサンプルとした。実施例６のナプキンの厚み（７ｇ／ｃｍ2荷重下における厚み）は２．０ｍｍであった。
【００６２】
〔比較例１〕
実施例１において、吸水性ポリマーを市販の吸水性ポリマー（日本触媒（株）製、商品名アクアリックＣＡ−Ｗ４、遠心保持量は３６ｇ／ｇ、ボルテックス法による吸水速度１２秒、２．０ｋＰａの加圧下での通液速度０．１９ｍｌ／分）に変更した以外は実施例１と同様にしてナプキンを作製し、これを比較例１のサンプルとした。
【００６３】
〔比較例２〕
実施例１において、吸水性ポリマーを配さない以外は実施例１と同様にしてナプキンを作製し、これを比較例２のサンプルとした。比較例２のナプキンの厚み（７ｇ／ｃｍ2荷重下における厚み）は１．３ｍｍであった。
【００６４】
〔比較例３〕
実施例１において、吸水性ポリマーを表１に示すもの（前記合成例５の吸水性ポリマー）に変更した以外は実施例１と同様にしてナプキンを作製し、これを比較例３のサンプルとした。
【００６５】
〔参考例〕
インドネシアで市販されている生理用ナプキン「スーパーマキシ」（花王（株）製）を、参考例のサンプルとした。このスーパーマキシは、吸水性ポリマーを含有していない。参考例のナプキンの厚み（７ｇ／ｃｍ2荷重下における厚み）は９．５ｍｍであった。
【００６６】
〔評価〕
実施例、比較例及び参考例の生理用ナプキンについて、前記手順１〜３に従って赤色度合いａ*値を測定した。また、手順３の終了後のナプキンの状態を目視で観察し、水洗いに起因するナプキンの破れ（洗浄破れ）の有無を確認した。また、これらの生理用ナプキンの吸収性能の評価として、下記の方法により吸収時間及び液戻り量を測定した。これらの結果を下記表１に示す。
【００６７】
＜吸収時間の測定方法＞
測定対象の生理用ナプキンを平面状に拡げ、表面シートを上に向けて水平面上に固定した状態で、吸収体の中心部における該表面シート上に、円筒状の注入部の付いたアクリル板をのせ、更にそのアクリル板上に錘をのせ、吸収体の中心部に対して、５ｇ／ｍ2の荷重を加える。アクリル板に設けられた注入部は、内径１０ｍｍの円筒状をなし、アクリル板には、長手方向及び幅方向の中心軸に、該円筒状注入部の中心軸線が一致し、該円筒状注入部の内部とアクリル板の表面シート対向面との間を連通する内径１０ｍｍの貫通孔が形成されている。次いで、円筒状注入部の中心軸が吸収体の平面視における中心部と一致するようにアクリル板を配置し、３ｇの血液を、円筒状注入部から注入し、生理用ナプキンに吸収させる。血液がナプキンの表面に到達した時点から３ｇの全量がナプキンに吸収されるまでの時間（秒）を計測し、これを１回目の吸収時間とした。また、最初の血液注入時から３分後に、上記手順を繰り返して３ｇの血液を更に注入（血液の注入量は合計６ｇ）し、この再注入された血液の全量がナプキンに吸収されるまでの時間（秒）を計測し、これを２回目の吸収時間とした。また、２回目の血液注入時から３分後に、上記手順を繰り返して３ｇの血液を更に注入（血液の注入量は合計９ｇ）し、この再注入された血液の全量がナプキンに吸収されるまでの時間（秒）を計測し、これを３回目の吸収時間とした。これらの吸収時間の値が小さいほど、吸収速度が速く、高評価となる。尚、１回目及び２回目において、注入した血液の全量（３ｇ）が吸収されるまでに３分を超えた場合は、全量を吸収後速やかに次の３ｇを注入した。
【００６８】
＜液戻り量の測定方法＞
前記＜吸収時間の測定方法＞において、３回目の血液注入時から３分後に、アクリル板と錘を取り除き、ナプキンの肌当接面上（表面シート上）に、７ｃｍ×１５ｃｍで坪量３０ｇ／ｍ2の吸収紙（市販のティッシュペーパー）を１０枚重ねて載置し、該吸収紙の上から６８ｇ／ｃｍ2の荷重を１分間かけた。荷重後、吸収紙１０枚を取り除き、該吸収紙１０枚の重さを測定した。この測定値と、予め求めておいた荷重前の吸収紙１０枚の重さの測定値とから、吸収紙１０枚に吸収された血液の重量（ｇ）を求め、該重量を液戻り量とした。該液戻り量が少ないほど、ナプキンの吸収性能が高く、高評価となる。
【００６９】
表１の結果から明らかなように、実施例１〜６の各ナプキンは、薄いにもかかわらず、実用上充分な吸収性能を有し且つ水洗いによって十分に赤みを除去することが可能なものである。特に、実施例６のナプキンは、金属イオン捕捉剤を含有しているため、ａ*値が他の実施例に比して小さく、赤みの除去性能に優れていることがわかる。
【００７０】
これに対し、比較例１及び比較例３のナプキンは、前記低吸水性ポリマーを用いていないため、ａ*値が大きく且つ洗浄破れが発生し、水洗いが容易とは言い難いものであった。
また、比較例２のナプキンは、吸水性ポリマーを含有していないため、吸収性能、特に液戻りの点で劣る結果となった。
尚、参考例は、吸水性ポリマーを含有していないが、吸収層の厚みが大きいため、実用上充分な吸収性能を有している。
【００７１】
【表１】
0005148981.tif 000002
【図面の簡単な説明】
【００７２】
【図１】図１は、本発明の生理用ナプキンの一実施形態の肌当接面側（表面シート側）を示す平面図である。
【図２】図２は、図１のＸ−Ｘ線断面を模式的に示す断面図である。
【図３】図３は、本発明の生理用ナプキンの他の実施形態を示す図２相当図である。
【図４】図４は、実施例５の生理用ナプキンの図２相当図である。
【符号の説明】
【００７３】
１  生理用ナプキン
２  表面シート（表面層）
３  裏面シート（裏面層）
４  吸収層
４ａ，４ｂ  吸収性シート
４０  吸収体
５  防漏溝
６  エンドシール部
１０  金属イオン捕捉剤
１１  内部シート
【図１】
0005148981.tif 000003
【図２】
0005148981.tif 000004
【図３】
0005148981.tif 000005
【図４】
0005148981.tif 000006